(57)【要約】【課題】植物性溶剤を用いたアルキド樹脂塗料組成物を提供する。【解決手段】溶解性パラメータが７〜１０、かつ沸点が１００〜１８０℃の植物性溶剤３０〜７０重量％を含むアルキド樹脂塗料組成物。【選択図】　選択図なし【特許請求の範囲】
【請求項１】
溶解性パラメーターが７〜１０の範囲にあり、かつ沸点が１００℃以上１８０℃以下である芳香族化合物ではない植物性溶剤を３０〜７０重量％含有し、かつ塗膜形成要素がアルキド樹脂組成物である事を特徴とする溶剤型塗料組成物。
【請求項２】
該植物性溶剤が、テルペン類の有機溶剤であることを特徴とする、請求項１記載の溶剤型塗料組成物。
【請求項３】
テルペン類の有機溶剤が、リモネンであることを特徴とする、請求項１または２に記載の溶剤型塗料組成物。
【発明の詳細な説明】
【０００１】
【発明の属する技術分野】
本発明は、塗装作業性優れ、かつ揮発蒸気の臭いが従来より低い、塗膜形成要素がアルキド樹脂である溶剤型塗料組成物に関するものである。
【０００２】
【従来の技術】
塗装作業性のよい状態に塗料組成物の粘度を調整するため、一般的に溶剤が使用されている。使用される溶剤として、具体的にはキシレン、トルエン、酢酸エチル、酢酸ブチル、メチルエチルケトン、及びメチルイソブチルケトンの様な有機溶剤が使用されている。特に塗膜形成成分が合成樹脂である合成樹脂塗料用の溶剤としては、キシレンやトルエンといった芳香族系溶剤が一般的に使用されている。それはこれらの溶剤が、塗膜形成成分に対する優れた溶解力を有し、また揮発速度が適度であるため、塗装作業性は非常に良好となるからである。
【０００３】
【発明が解決しようとする課題】
しかしながら、キシレン、トルエン等の芳香族系溶剤の揮発蒸気に悪臭のあることは良く知られているところであり、これらに代わる溶剤を用いた塗料組成物が望まれていた。
【０００４】
【課題を解決するための手段】
本発明者等は、キシレン・トルエンと同等の溶解力と適度な揮発速度を有し、かつ中毒性が低減される溶剤を鋭意検討を重ねた結果、溶解性パラメーターが８から１０の範囲にあり、かつ沸点が１００℃以上１８０℃以下である芳香族化合物ではない植物性溶剤を用いた塗料組成物が上記目的を達成できる用材である事を見出し、本発明を完成するに至った。
【０００５】
即ち、本発明は溶解性パラメーターが７から１０の範囲にあり、かつ沸点が１００℃以上１８０℃以下である芳香族化合物ではない植物性溶剤を、少なくとも３０〜７０重量％含有することを特徴とする、塗料組成物である。
以下、本発明について詳細に説明する。
本発明の溶剤型塗料組成物は、基本的にはアルキド樹脂組成物、顔料、溶剤成分の３種類の成分からなり、必要に応じて各種添加剤を配合することもできる。
【０００６】
該溶剤成分として、溶解性パラメーターが７から１０、好ましくは８〜１０の範囲にあり、かつ沸点が１００℃以上１８０℃以下である芳香族化合物ではない植物性溶剤が、溶剤型塗料組成物に対し３０〜７０重量％の割合で用いられる。本発明に用いられる芳香族化合物ではない植物性溶剤の溶解性パラメーターは、７から１０、好ましくは８〜１０の範囲である。芳香族化合物ではない植物性溶剤の具体例としては、テルペン類の有機溶剤があげられ、更に具体的にはリモネンがあげられる。本発明の芳香族化合物ではない植物性溶剤は、商業的に入手可能な製品であればよく、好ましくは純度が９５％以上、特に好ましくは９８％以上である。尚また、該植物性溶剤以外の溶剤成分として、安全面、コスト面等に優れた、相溶性のある脂肪族系溶剤、及び／またはアルコール系の溶剤を、本発明の効果を損なわない範囲で用いることも可能である。
【０００７】
本発明にいう溶解性パラメーターは、Ｈｉｌｄｅｂｒａｎｄ法、いわゆる蒸発潜熱法（プラスチックの塗装・印刷便覧、昭和５８年１２月１０日（株）綜合技術出版　発行）によるものである。
次に、本発明で使用されるアルキド樹脂組成物は、３価以上のポリオールと多塩基酸と不飽和結合を有する脂肪酸又は油脂とからなる。該３価以上のポリオールとしては特に限定されず、例えばグリセリン、トリメチロールエタン、トリメチロールプロパン、ジペンタエリスリトール、ペントール等をあげることができる。中でもグリセリン、ペントールが好ましい。
【０００８】
一方、上記多塩基酸も特に限定されず、例えばフタル酸、イソフタル酸、テレフタル酸、テトラヒドロフタル酸、ヘキサヒドロフタル酸、マレイン酸、フマル酸等の二塩基酸、無水コハク酸、無水フタル酸、テトラフドロ無水フタル酸、ヘキサヒドロ無水フタル酸、無水ハイミック酸、無水トリメリト酸、無水ピロメリト酸等の酸無水物を上げることができる。中でも無水フタル酸、イソフタル酸が好ましい。
【０００９】
また上記不飽和結合を有する脂肪酸または油脂としては特に限定されず、例えば上述した脂肪酸の内の、不飽和結合を有するものをあげることができる。一方、不飽和結合を有する油脂としては、あまに油、トール油、大豆油、ごま油、なたね油、きり油、脱水ひまし油、サフラワー油、綿実油等があげられる。これら脂肪酸・油脂の中でも、ヨウ素価が１２０〜２１０である脂肪酸及び油脂を使用することが好ましい。尚これらは単独で使用しても、２種類以上を併用してもよい。
【００１０】
尚、本発明で用いられるアルキド樹脂組成物は、塗料適正を改善する目的で、ロジン、フェノール樹脂、シリコーン樹脂、エポキシ樹脂、スチレンモノマー、アクリルモノマー等で変性されたものであってもよい。
一方、本発明で使用される顔料として特に限定はされず、例えば二酸化チタン、カーボンブラック、シリカ、モリブデンオレンジ、弁柄、フタロシアニン銅、キナクリンレッド等が挙げられ、これらは単独または２種類以上を併用してもよい。
また本発明では必要に応じて、界面活性剤、酸化防止剤、紫外線吸収剤、顔料分散剤、流動調整剤等を、必要に応じて使用することもできる。
【００１１】
【発明の実施の形態】
以下実施例を掲げて本発明を更に詳しく説明するが、本発明はこれら実施例のみに限定されるものではない。
（相溶性の確認）
溶剤が既に添加されている市販のアルキド樹脂塗料（関西ペイント（株）社製フタリットＰ３２−５５０）を１００ｍｌをガラス容器に量り取り、その中へ表１に示す各溶解性パラメータの溶剤を１００ｍｌ加えた。そして加えた溶剤が、相溶化するかどうか、目視確認した。
また相溶化しない場合は、加えた溶剤の相の一部をスライドガラス上に取り出し、室温放置で揮発分を除き、アルキド樹脂組成物が移行しているかどうか目視で確認した。結果を表１に記載する。
【００１２】
（揮発速度の確認）
表１に記載の各溶剤を、それぞれパスツールピペットにて２滴づつスライドガラス上に取り出し、室温放置にて揮発速度の確認をした。そして現在アルキド樹脂塗料用の溶剤として一般的に使用されているトルエンやキシレンに対して比較した。結果を表１に記載する。
【００１３】
（臭いの確認）
表１に記載の各溶剤に対し、臭いを確認した。その結果、リモネンが好適な溶剤である事がわかった。結果を表１に記載する。
以下より、リモネンを溶剤として用いた溶剤型塗料組成物を実際に簡易的に調製した。そしてその評価した結果を示す。
【００１４】
【実施例】
市販のアルキド樹脂塗料（関西ペイント（株）社製　フタリットＰ３２−５５０）を５０ｍｌナスフラスコに量り取り、そこへ１００ｍｌのリモネンを加えた。
それをエバポレーターに取り付け、固化させない様、蒸留過剰に気をつけながら、約５０ｍｌの体積になるまで加温しながら減圧蒸留した。続いて再び１００ｍｌのリモネンを加え、同様に５０ｍｌになるまで減圧蒸留を行った。この作業を合計５度繰り返し、塗料中の溶剤成分をリモネンで置換し、溶剤型塗料組成物を得た。
【００１５】
該溶剤型塗料組成物を、絵画用の筆を用いてトタン板上に塗布し、塗装性、及び臭いを確認した。また比較の為、上記市販のアルキド樹脂塗料もトタン板上に塗布して、同様の確認を行った。結果、塗装性及び乾燥速度は同等で、臭いについては市販品の不快な臭がなくなり、柑橘系のさわやかな香りとなった。結果を表１に記載する。
【００１６】
【表１】
2004026892.tif 000002
【００１７】
【発明の効果】
本発明の溶剤型塗料組成物を用いることにより、不快な臭いの揮発蒸気を気にすることなく、従来のシンナー系溶剤を用いた溶剤型塗料組成物と同等の作業性にて塗装できる。更に本発明の溶剤型塗料組成物の揮発蒸気は従来のシンナー系溶剤と比較して中毒性が低く、また天然物であるので環境に与える悪影響も低減できる。